(57)【要約】【課題】  未延伸状態を含めて低温延伸で透明性と物理特性（耐熱性と耐候性）のバランスに優れたポリプロピレンシートを提供する。【解決手段】  ポリプロピレン１００重量部に対して、芳香族ビニル化合物由来の繰り返し単位を主成分とする、少なくとも２つの重合体ブロック［Ａ］と、鎖状共役ジエン化合物由来の繰り返し単位を主成分とする、少なくとも１つの重合体ブロック［Ｂ］とからなり、全重合体ブロック［Ａ］のブロック共重合体全体に占める重量分率をｗＡとし、全重合体ブロック［Ｂ］のブロック共重合体全体に占める重量分率をｗＢとしたときに、ｗＡとｗＢとの比（ｗＡ：ｗＢ）が３０：７０〜６０：４０であるブロック共重合体の、全不飽和結合の９０％以上を水素化したブロック共重合体水素化物０．５〜５０重量部を配合してなる樹脂組成物からポリプロピレンシートを得る。【選択図】  なし【特許請求の範囲】
【請求項１】
ポリプロピレン１００重量部に対して、芳香族ビニル化合物由来の繰り返し単位を主成分とする、少なくとも２つの重合体ブロック［Ａ］と、鎖状共役ジエン化合物由来の繰り返し単位を主成分とする、少なくとも１つの重合体ブロック［Ｂ］とからなり、全重合体ブロック［Ａ］のブロック共重合体全体に占める重量分率をｗＡとし、全重合体ブロック［Ｂ］のブロック共重合体全体に占める重量分率をｗＢとしたときに、ｗＡとｗＢとの比（ｗＡ：ｗＢ）が３０：７０〜６０：４０であるブロック共重合体の、全不飽和結合の９０％以上を水素化したブロック共重合体水素化物０．５〜５０重量部を配合してなる樹脂組成物からなるポリプロピレンシート。
【請求項２】
前記ポリプロピレンが、２３０℃で測定されたメルトインデックスが１〜３０ｇ／１０分であるポリプロピレンであり、ブロック共重合体水素化物が、２３０℃で測定されたメルトインデックスが１０〜１００ｇ／１０分であるブロック共重合体水素化物である、請求項１記載のポリプロピレンシート。
【請求項３】
前記ポリプロピレンが、プロピレンの単独重合体である請求項１又は２に記載のポリプロピレンシート。
【請求項４】
前記ポリプロピレンが融点１５０〜１７０℃のものである請求項１〜３のいずれかに記載のポリプロピレンシート。
【請求項５】
ポリプロピレン１００重量部に対して、芳香族ビニル化合物由来の繰り返し単位を主成分とする、少なくとも２つの重合体ブロック［Ａ］と、鎖状共役ジエン化合物由来の繰り返し単位を主成分とする、少なくとも１つの重合体ブロック［Ｂ］とからなり、全重合体ブロック［Ａ］のブロック共重合体全体に占める重量分率をｗＡとし、全重合体ブロック［Ｂ］のブロック共重合体全体に占める重量分率をｗＢとしたときに、ｗＡとｗＢとの比（ｗＡ：ｗＢ）が３０：７０〜６０：４０であるブロック共重合体の、全不飽和結合の９０％以上を水素化したブロック共重合体水素化物０．５〜５０重量部を配合してなる樹脂組成物を成形し、ポリプロピレンシートを得た後、当該ポリプロピレンシートを８０〜１６０℃で少なくとも一方向に１．５倍以上延伸することを特徴とする、延伸ポリプロピレンシートの製造方法。
【請求項６】
前記樹脂組成物を成形する方法が、射出成形法又は押出成形法である請求項５記載の延伸ポリプロピレンシートの製造方法。
【発明の詳細な説明】
【技術分野】
【０００１】
本発明は、ポリプロピレンを含有する樹脂組成物からなる、透明ポリプロピレンシートに関する。
【背景技術】
【０００２】
従来からポリプロピレンは、その透明性や光沢や防湿性の良好さなどからシート状に成形され、商品の包装材料等として汎用されている。ポリプロピレンシートを溶融成形により成形する場合、通常、ポリプロピレンの融点より高い温度のダイで溶融押出成形し、必要に応じて、ポリプロピレンの融点付近の温度で延伸する（特許文献１及び２）。
また、芳香族ビニル化合物由来の繰り返し単位を主成分とする重合体ブロックと、鎖状共役ジエン化合物由来の繰り返し単位を主成分とする重合体ブロックとからなるブロック共重合体の、芳香族炭素−炭素二重結合まで水素化したブロック共重合体水素化物がシート等に成形加工され、様々な用途に用いることができることが知られている（特許文献３及び４）
【先行技術文献】
【特許文献】
【０００３】
【特許文献１】特開平８−２０８９１１号公報
【特許文献２】特開平６−３２２１９４号公報
【特許文献３】特表２００３−５０２４７０号公報
【特許文献４】国際公開ＷＯ２０１１−０９６３８９号
【発明の開示】
【発明が解決しようとする課題】
【０００４】
かかる従来技術の下、本発明者は、透明性と物理特性（耐熱性と耐候性）とのバランスに優れたポリプロピレンシートを得るべく鋭意検討した結果、ポリプロピレンに、芳香族ビニル化合物由来の繰り返し単位を主成分とする、少なくとも２つの重合体ブロック［Ａ］と、鎖状共役ジエン化合物由来の繰り返し単位を主成分とする、少なくとも１つの重合体ブロック［Ｂ］とからなるブロック共重合体の、芳香族炭素−炭素二重結合まで水素化したブロック共重合体水素化物を配合した樹脂組成物を用いると、未延伸の状態で透明性と物理特性（耐熱性と耐候性）とのバランスに優れたシートが得られるばかりでなく、ポリプロピレンの融点より低い温度で延伸すると、透明性と物理特性（耐熱性と耐候性）とのバランスを更に向上させることができる上、延伸温度が低いために生産性が向上することを見出し、本発明を完成するに至った。
【課題を解決するための手段】
【０００５】
かくして、本発明によれば、ポリプロピレン１００重量部に対して、芳香族ビニル化合物由来の繰り返し単位を主成分とする、少なくとも２つの重合体ブロック［Ａ］と、鎖状共役ジエン化合物由来の繰り返し単位を主成分とする、少なくとも１つの重合体ブロック［Ｂ］とからなり、全重合体ブロック［Ａ］のブロック共重合体全体に占める重量分率をｗＡとし、全重合体ブロック［Ｂ］のブロック共重合体全体に占める重量分率をｗＢとしたときに、ｗＡとｗＢとの比（ｗＡ：ｗＢ）が３０：７０〜６０：４０であるブロック共重合体の、全不飽和結合の９０％以上を水素化したブロック共重合体水素化物０．５〜５０重量部を配合してなる樹脂組成物からなるポリプロピレンシートが提供される。
前記ポリプロピレンは、２３０℃で測定されたメルトインデックスが１〜３０ｇ／１０分であるポリプロピレンであり、ブロック共重合体水素化物が、２３０℃で測定されたメルトインデックスが１０〜１００ｇ／１０分であるブロック共重合体水素化物であるのが好ましい。
前記ポリプロピレンは、プロピレンの単独重合体であるのが好ましい。
前記ポリプロピレンの融点は１５０〜１７０℃であるのが好ましい。
また、本発明によれば、ポリプロピレン１００重量部に対して、芳香族ビニル化合物由来の繰り返し単位を主成分とする、少なくとも２つの重合体ブロック［Ａ］と、鎖状共役ジエン化合物由来の繰り返し単位を主成分とする、少なくとも１つの重合体ブロック［Ｂ］とからなり、全重合体ブロック［Ａ］のブロック共重合体全体に占める重量分率をｗＡとし、全重合体ブロック［Ｂ］のブロック共重合体全体に占める重量分率をｗＢとしたときに、ｗＡとｗＢとの比（ｗＡ：ｗＢ）が３０：７０〜６０：４０であるブロック共重合体の、全不飽和結合の９０％以上を水素化したブロック共重合体水素化物０．５〜５０重量部を配合してなる樹脂組成物を成形し、ポリプロピレンシートを得た後、当該ポリプロピレンシートを８０〜１６０℃で少なくとも一方向に１．５倍以上延伸することを特徴とする、延伸ポリプロピレンシートの製造方法が提供される。
【０００６】
本発明に用いるポリプロピレンは、プロピレンの単独重合体、又はプロピレンとこれと共重合可能な単量体との共重合体であり、２３０℃で測定されたメルトインデックスが１〜３０ｇ／１０分であるポリプロピレンが好ましく、１ｍｍ厚みのＨＡＺＥが２０％以上であるポリプロピレンがより好ましい。ここでメルトインデックスは、ＪＩＳ  Ｋ  ７２１０：１９９９の試験法に則って測定された値である。また、ＨＡＺＥはＪＩＳ  Ｋ  ７１３６：２０００の試験法に則って測定された値である。
また、本発明に用いるポリプロピレンの融点は、通常１３１℃以上であり、好ましくは１５０〜１７０℃である。尚、本発明に用いるポリプロピレンが共重合体である場合、プロピレン由来の構造単位が通常８０重量％以上、好ましくは９０重量％以上、より好ましくは９５重量％以上であるものを用いる。また、共重合体は、ランダム共重合体であってもブロック共重合体であっても良い。
【０００７】
プロピレンと共重合可能な単量体としては、エチレン及びα−オレフィンが挙げられる。α−オレフィンとしては、１−ブテン、１−ペンテン、１−ヘキセン、１−ヘプテン、１−オクテン、１−デセンン、１−ドデセン、１−ヘキサデセン、４−メチル−１−ペンテンなどの炭素原子数４〜２０のα−オレフィンが挙げられる。
【０００８】
ポリプロピレンの製造方法に格別な制限はないが、例えば、バルク重合法、溶液重合法、スラリー重合法、気相重合法等が挙げられる。これらの重合方法は、バッチ式、連続式のいずれでもよく、また、これらの重合方法を任意に組み合わせてもよい。重合反応に際しては、通常、触媒を用いる。触媒としては、公知の固体状チタン触媒成分と有機金属化合物触媒成分と更に必要に応じて用いられる電子供与体とからなる立体規則性重合触媒や、あるいは公知のメタロセン錯体と有機アルミニウム化合物と更に必要に応じて用いられる、メタロセン錯体と反応して安定アニオンとなる化合物からなる立体規則性触媒が挙げられ、より好ましくは、公知の固体状チタン触媒成分と有機金属化合物触媒成分と更に必要に応じて用いられる電子供与体とからなる立体規則性重合触媒が挙げられる。前記立体規則性重合触媒としては、例えば、特開平１−３１９５０８号公報、特開平７−２１６０１７号公報や特開平１０−２１２３１９号公報に記載されている製造方法により製造された重合触媒が挙げられる。
【０００９】
本発明に用いるブロック共重合体水素化物（以下、「特定ブロック共重合体水素化物」ということがある）は、少なくとも２つの重合体ブロック［Ａ］と、鎖状共役ジエン化合物由来の繰り返し単位を主成分とする、少なくとも１つの重合体ブロック［Ｂ］とからなるブロック共重合体（以下、ブロック共重合体［１］）ということがある）の、全不飽和結合の９０％以上が水素化されたものであって、重合体ブロック［Ａ］のブロック共重合体全体に占める重量分率ｗＡと重合体ブロック［Ｂ］のブロック共重合体全体に占める重量分率ｗＢとの比（ｗＡ：ｗＢ）が３０：７０〜６０：４０、好ましくは４０：６０〜５５：４５である。ｗＡ：ｗＢがこの範囲にあると、成形体の透明性や、物理特性のバランスなどが良好である。
【００１０】
重合体ブロック［Ａ］は、芳香族ビニル化合物由来の繰返し単位を主成分とするものであり、重合体ブロック［Ａ］中の芳香族ビニル化合物由来の繰返し単位の含有量は、通常９０重量％以上、好ましくは９５重量％以上、より好ましくは９９重量％以上である。また、重合体ブロック［Ａ］中の芳香族ビニル化合物由来の繰返し単位以外の成分としては、鎖状共役ジエン由来の繰返し単位及び／又はその他のエチレン性不飽和化合物由来の繰返し単位を含むことができ、その含有量は通常１０重量％以下、好ましくは５重量％以下、より好ましくは１重量％以下である。重合体ブロック［Ａ］中の芳香族ビニル化合物由来の繰返し単位がこの範囲にあると、成形体は良好な耐熱性を有す。
【００１１】
複数の重合体ブロック［Ａ］は、上記の範囲を満足すれば互いに同じであっても、異なっていても良い。
【００１２】
重合体ブロック［Ｂ］は、鎖状共役ジエン化合物由来の繰返し単位を主成分とするものであり、重合体ブロック［Ｂ］中の鎖状共役ジエン化合物由来の繰返し単位の含有量は、通常９０重量％以上、好ましくは９５重量％以上、より好ましくは９９重量％以上である。鎖状共役ジエン化合物由来の繰返し単位がこの範囲にあると、成形体は良好な柔軟性と耐衝撃性を有す。
【００１３】
また、重合体ブロック［Ｂ］中の鎖状共役ジエン化合物由来の繰返し単位以外の成分としては、芳香族ビニル化合物由来の繰返し単位及び／又はその他のエチレン性不飽和化合物由来の繰返し単位を含むことができ、その含有量は、通常１０重量％以下、好ましくは５重量％以下、より好ましくは１重量％以下である。重合体ブロック［Ｂ］中の芳香族ビニル化合物由来の繰返し単位及び／又はその他のエチレン性化合物由来の繰返し単位の含有量が増加すると、成形体の柔軟性や耐衝撃性が低下する恐れがある。
【００１４】
重合体ブロック［Ｂ］が複数有る場合には、重合体ブロック［Ｂ］は、上記の範囲を満足すれば互いに同じであっても、異なっていても良い。
【００１５】
芳香族ビニル化合物は、通常、炭素数が８〜２０の芳香族ビニル化合物を、１種又は２種以上を組み合わせて使用する。中でも好ましいのは、炭素数が８〜１２の芳香族ビニル化合物である。具体例としては、スチレン、３−メチルスチレン、４−メチルスチレン、４−メトキシスチレン、２，４−ジイソプロピルスチレン、２，４−ジメチルスチレン、４−ｔ−ブチルスチレン、５−ｔ−ブチル−２−メチルスチレン、１−ビニルナフタレン、２−ビニルナフタレンなどが挙げられ、吸湿性の面で極性基を含有しないものが好ましく、工業的な入手し易さでスチレンが特に好ましい。
【００１６】
鎖状共役ジエン系化合物は、通常、炭素数が４〜１０の鎖状共役ジエン化合物を、１種又は２種以上を組合せて使用する。中でも好ましいのは、炭素数が４〜６の鎖状共役ジエンである。具体例としては、１，３−ブタジエン、イソプレン、２，３−ジメチル−１，３−ブタジエン、１，３−ペンタジエンなどが挙げられ、吸湿性の面で極性基を含有しないものが好ましく、重合制御性に優れることで１，３−ブタジエン、イソプレンが特に好ましい。
【００１７】
その他のエチレン性不飽和化合物としては、鎖状エチレン性不飽和化合物や環状エチレン性不飽和化合物が挙げられる。これらのエチレン性不飽和化合物はニトリル基、アルコキシカルボニル基、ヒドロキシカルボニル基、酸無水物基又はハロゲン基を有しても良い。具体的には、エチレン、プロピレン、１−ブテン、１−ペンテン、１−ヘキセン、１−ヘプテン、１−オクテン、１−ノネン、１−デセン、１−ドデセン、１−エイコセン、４−メチル−１−ペンテン、４，６−ジメチル−１−ヘプテンなどの鎖状オレフィン；ビニルシクロヘキサンなどの環状オレフィンなどの、極性基を含有しないものが吸湿性の面で好ましく、鎖状オレフィンがより好ましく、エチレン、プロピレンが特に好ましい。
【００１８】
ブロック共重合体中の重合体ブロック［Ａ］の数は、通常４個以下、好ましくは３個以下、より好ましくは２個であり、重合体ブロック［Ｂ］の数は、通常３個以下、好ましくは２個以下、より好ましくは１個である。重合体ブロック［Ａ］が複数存在する際、重合体ブロック［Ａ］の中で重量平均分子量が最大と最少の重合体ブロックの重量平均分子量をそれぞれＭｗ（Ａ１）及びＭｗ（Ａ２）とした時、該Ｍｗ（Ａ１）とＭｗ（Ａ２）との比Ｍｗ（Ａ１）／Ｍｗ（Ａ２）は、２．０以下、好ましくは１．５以下、より好ましくは１．２以下である。また、重合体ブロック［Ｂ］が複数存在する際、重合体ブロック［Ｂ］の中で重量平均分子量が最大と最少の重合体ブロックの重量平均分子量をそれぞれＭｗ（Ｂ１）及びＭｗ（Ｂ２）とした時、該Ｍｗ（Ｂ１）とＭｗ（Ｂ２）との比Ｍｗ（Ｂ１）／Ｍｗ（Ｂ２）は、２．０以下、好ましくは１．５以下、より好ましくは１．２以下である。
【００１９】
ブロック共重合体［１］のブロックの形態は、鎖状型ブロックでもラジアル型ブロックでも良いが、鎖状型ブロックであるものが、機械的強度に優れ好ましい。ブロック共重合体［１］の最も好ましい形態は、重合体ブロック［Ｂ］の両端に重合体ブロック［Ａ］が結合したトリブロック共重合体である。
【００２０】
本発明で好ましく使用される特定ブロック共重合体水素化物は、上記のブロック共重合体の主鎖及び側鎖の炭素−炭素不飽和結合、並びに芳香環の炭素−炭素不飽和結合を水素化したものであり、その水素化率は通常９０％以上、好ましくは９７％以上、より好ましくは９９％以上である。水素化率が高いほど、成形体の耐候性、耐熱性が良好である。
【００２１】
不飽和結合の水素化方法や反応形態などは特に限定されず、公知の方法にしたがって行えばよいが、水素化率を高くでき、重合体鎖切断反応の少ない水素化方法が好ましい。このような水素化方法としては、例えば、国際公開ＷＯ２０１１／０９６３８９号、国際公開ＷＯ２０１２／０４３７０８号などに記載された方法を挙げることができる。
【００２２】
上述したポリプロピレンと特定ブロック共重合体水素化物とを配合し樹脂組成物を得る方法に格別な制限はなく、上述した両樹脂を、必要に応じて用いられる他の配合剤と共に溶融状態で混練する方法が、生産性の観点から好適である。溶融混練装置の具体例は、開放型のミキシングロール、非開放型のバンバリーミキサー、押出機、ニーダー、連続ミキサー等である。
【００２３】
ポリプロピレンとブロック共重合体水素化物の配合割合は、通常ポリプロピレン１００重量部に対してブロック共重合体水素化物１〜５０重量部であり、好ましくは５〜４０重量部であり、より好ましくは１０〜３５重量部である。ブロック共重合体水素化物の配合割合が１重量部を下回る場合は、延伸時にも透明性の発現が十分でなく、５０重量部を上回る場合は、耐熱性が十分でなく、また経済性の観点からも好ましくない。
【００２４】
本発明において必要に応じて用いられる配合剤の具体例は、酸化防止剤、ゴム質重合体、紫外線吸収剤、耐候安定剤、帯電防止剤、スリップ剤、防曇剤、染料、顔料、着色剤、天然油、合成油、可塑剤、有機又は無機の充填剤、抗菌剤、消臭剤、脱臭剤等である。
【００２５】
この樹脂組成物をシート状に成形する方法としては、射出成形法、圧縮成形法、ブロー成形法、インフレーション成形法、インジェクションブロー成形法、回転成形法、真空成形法、Ｔダイ押出成形法、カレンダー成形法、溶液流延法などが挙げられ、シートの膜厚制御の容易さから、射出成形法又は押出成形法が好適に採用され、押出成形法としては、特にＴダイ押出成形法が好適に採用される。
本発明のシートは、延伸されたものであってもよい。延伸させることにより、透明性と物理特性（耐熱性と耐候性）とのバランスを更に向上させることができる。
延伸方法は、自由収縮一軸延伸法、幅固定一軸延伸法、テンター延伸法、気体圧力を利用したバブリングによる方法、圧延による方法、など、公知の方法が採用される。
延伸方向は一方向でも、複数方向でも良いが、少なくとも一方向への延伸倍率は１．５倍以上、好ましくは１．５倍以上１５倍以下、より好ましくは３倍以上１０倍以下である。延伸倍率がこの範囲にあると、試料の広範囲な領域がネッキングを起こし、透明性と物理特性のバランスがより向上するので、好ましい。
本発明において延伸温度は、８０〜１６０℃、好ましくは９０〜１５０℃、より好ましくは１００〜１４０℃である。延伸温度がこの範囲であると、１ｍｍ厚みのシートの平均可視光線透過率が６０％以上になるため好ましい。平均可視光線透過率は３８０ｎｍから７８０ｎｍまでの２ｎｍ間隔の可視光線の透過率の平均値である。
【００２６】
こうして得られる透明ポリプロピレンシートは、包装材料、搬送用材料、農業用材料などとして有用である。
【実施例】
【００２７】
以下、本発明について、実施例及び比較例を挙げて、より具体的に説明する。本発明は、これらの実施例のみに限定されるものではない。以下の実施例及び比較例において、部及び％は、特に断りがない限り、重量基準である。以下に物性、特性の測定法を示す。
（１）重量平均分子量（Ｍｗ）及び分子量分布（Ｍｗ／Ｍｎ）
ブロック共重合体、及びブロック共重合体水素化物の分子量は、ＴＨＦを溶離液とするＧＰＣによる標準ポリスチレン換算値として３８℃において測定した。測定装置としては、東ソー社製ＨＬＣ８０２０ＧＰＣを用いた。
【００２８】
（２）水素化率
ブロック共重合体水素化物の主鎖、側鎖及び芳香環の水素化率は、１Ｈ−ＮＭＲスペクトルを測定して算出した。
（３）メルトインデックス（ＭＩ）
ポリプロピレンのメルトインデックスは、東洋精機製作所社製「ＭＥＬＴ  ＩＮＤＥＸＥＲ  Ｆ−Ｆ０１」を用いて、２．１６Ｋｇ荷重、２３０℃の条件で測定した。
（４）融点
ポリプロピレンの融点は、リガク社製示差走査熱量計「ＴＰ２」を用いて測定した。昇温速度は５℃／分である。
（５）透明性評価
透明性は、日本分光社製自動反射率測定装置「ＡＲＭ−５００Ｖ」を用いて、１ｍｍ厚みのシートの平均可視光線透過率で評価した。平均可視光線透過率は３８０ｎｍから７８０ｎｍまでの２ｎｍ間隔の可視光線の透過率の平均値である。
（６）延伸、引っ張り試験、引き裂き試験
射出成形体の延伸はインストロンコーポレーション社製万能材料試験機「５５８２」を用いて行った。延伸速度は５０ｍｍ／分である。
押出成形体の延伸、引っ張り試験、及び引き裂き試験は、エー・アンド・デイ社製「ＴＥＮＳＩＬＯＮ（登録商標）  ＲＴＦ−１３５０」を用いて行った。延伸速度は５０ｍｍ／分である。引き裂き試験は、剃刀で試験片のＴＤ方向に１ｍｍの切り込みを入れて行った。引っ張り及び引き裂き試験はＪＩＳ  Ｋ  ７１２７ｔｙｐｅ５  １／２サイズの試験片にてＭＤ方向にて行った。
（７）延伸試験片のクラックの観測
延伸試験片のクラックの観測は日立製作所社製電界放出形走査電子顕微鏡（ＦＥ−ＳＥＭ）「Ｓ−４７００」を用いて行った。加速電圧５ｋＶ、フィラメント電流は１０ｍＡである。
（８）熱老化試験
熱老化試験はＥＳＰＥＣ社製「ＳＴＨ−１２０」を用いて、１５０℃で行った。
（９）耐候試験
耐候試験はキセノンウェザーメーターを用いて、ブラックパネルが６３℃で槽内温度が４５℃の条件にて行った。
【００２９】
［参考例１］
（変性ブロック共重合体水素化物の製造）
・ブロック共重合体の合成
充分に窒素置換された、攪拌装置を備えた反応器に脱水シクロヘキサン５５０部、脱水スチレン２５．０部及びｎ−ジブチルエーテル０．４７５部を入れ、６０℃で攪拌しながらｎ−ブチルリチウム（１５％シクロヘキサン溶液）０．９９部を加えて重合を開始した。攪拌しながら６０℃で６０分反応させた。ガスクロマトグラフィーにより測定したこの時点で重合転化率は９９．５％であった。
次に、脱水イソプレン５０．０部を加えそのまま３０分攪拌を続けた。この時点で重合転化率は９９％であった。
その後、更に、脱水スチレンを２５．０部加え、６０分攪拌した。この時点での重合転化率はほぼ１００％であった。ここでイソプロピルアルコール０．５部を加えて反応を停止した。得られたブロック共重合体の重量平均分子量（Ｍｗ）は４８，４００、分子量分布（Ｍｗ／Ｍｎ）は１．０２であった。
【００３０】
・ブロック共重合体水素化物の合成
次に、上記重合体溶液を、攪拌装置を備えた耐圧反応器に移送し、水素化触媒として珪藻土担持型ニッケル触媒（製品名「Ｔ−８４００ＲＬ」、ズードケミー触媒社製）３．０部及び脱水シクロヘキサン１００部を添加して混合した。反応器内部を水素ガスで置換し、さらに溶液を攪拌しながら水素を供給し、温度１９０℃、圧力４．５ＭＰａにて６時間水素化反応を行った。水素化反応後のブロック共重合体水素化物の重量平均分子量（Ｍｗ）は４８，９００、分子量分布（Ｍｗ／Ｍｎ）は１．０３であった。
【００３１】
水素化反応終了後、反応溶液をろ過して水素化触媒を除去した後、フェノール系酸化防止剤であるペンタエリスリチル・テトラキス［３−（３，５−ジ−ｔ−ブチル−４−ヒドロキシフェニル）プロピオネート］（製品名「Ｉｒｇａｎｏｘ（登録商標）１０１０」、ＢＡＳＦジャパン社製）０．１部を溶解したキシレン溶液１．０部を添加して溶解させた。
次いで、上記溶液を、金属ファイバー製フィルター（孔径０．４μｍ、ニチダイ社製）にて濾過して微小な固形分を除去した後、円筒型濃縮乾燥器（製品名「コントロ」、日立製作所社製）を用いて、温度２６０℃、圧力０．００１ＭＰａ以下で、溶液から、溶媒であるシクロヘキサン、キシレン及びその他の揮発成分を除去し、濃縮乾燥器に直結したダイから溶融状態でストランド状に押出し、冷却後、ペレタイザーでカットしてブロック共重合体のペレット９６部を得た。得られたペレットのブロック共重合体水素化物の重量平均分子量（Ｍｗ）は４８，２００、分子量分布（Ｍｗ／Ｍｎ）は１．０３であった。水素化率はほぼ１００％であった。
【００３２】
［実施例１、比較例１］
参考例１で得られたブロック共重合体水素化物（以下、「ＨＳＩＳ」と言うことがある）２部、５部、１０部、及び２５部を、それぞれポリプロピレン（日本ポリプロ社製「ＭＡ３Ｈ」；融点＝１６９℃、ＭＩ＝１０ｇ／１０ｍｉｎ）９８部、９５部、９０部、及び７５部に、２軸混練機を用いて溶融混合をし、ＨＳＩＳ含量２％、５％、１０％、及び２５％のポリプロピレンペレットを得た（以下、それぞれ、「ＨＳＩＳ２％」、「ＨＳＩＳ５％」、「ＨＳＩＳ１０％」、及び「ＨＳＩＳ２５％」と表記）。シリンダー温度は２００℃で２軸混練をした。更に、ＨＳＩＳ１０％及びＨＳＩＳ２５％のペレットを用いて、射出成形機を用いて厚さ３．６ｍｍ、幅１２．７ｍｍ、長さ７０ｍｍの延伸される細い部位からなるダンベル状の射出成形体を作成した。射出成形は、シリンダー温度は２２０℃で行った。
ブロック共重合体水素化物の代わりに水添スチレン系熱可塑性エラストマー（旭化成社製、製品名「タフテック（登録商標）Ｈ１０４１」；以下「ＳＥＢＳ」と言うことがある）を用い、ＳＥＢＳ含量２％、５％、１０％、及び２５％のポリプロピレンペレットを得た（以下、「ＳＥＢＳ２％」、「ＳＥＢＳ５％」、「ＳＥＢＳ１０％」、及び「ＳＥＢＳ２５％」と表記）。更に、ＳＥＢＳ１０％及びＳＥＢＳ２５％のペレットを用いて、同様にして厚さ３．６ｍｍの射出成形体を作成した。
各射出成形体について、１００℃で、ネッキング部位の厚さが１ｍｍになるまで延伸し延伸シートを得た。延伸シートのネッキング部位の平均可視光線透過率を測定した。それぞれの平均可視光線透過率は、ＨＳＩＳ１０％が６１．１％、ＨＳＩＳ２５％が６５．１％、ＳＥＢＳ１０％が０．３％、ＳＥＢＳ２５％が０．６％、ポリプロピレン単体（以下、「ＰＰ」ということがある）が０．３％であった。図１に１００℃での延伸シートのネッキング部位（厚さ１ｍｍ）の外観を示す。
【００３３】
この結果から、ＨＳＩＳを含むポリプロピレン（ＨＳＩＳ１０％とＨＳＩＳ２５％）は１００℃の低温条件下での延伸で透明性に優れたシートを与えることのできることが分かる。
また、２５％ＨＳＩＳ含有ポリプロピレンペレットから得られた延伸シートと２５％ＳＥＢＳ含有ポリプロピレンペレットから得られた延伸シートのネッキング部位（厚さ１ｍｍ）の断面を走査型電子顕微鏡で観察した。結果を図２及び３に示す。
この結果から、ＳＥＢＳ含有ポリプロピレン製シートには多数のクラックが入っている一方、ＨＳＩＳ含有ポリプロピレン製シートにはクラックが発生していないことが分かる。
【００３４】
［実施例２、比較例２］
実施例１及び比較例１で得たペレットの内、４種類（ＨＳＩＳ１０％、ＨＳＩＳ２５％、ＳＥＢＳ１０％、及びＳＥＢＳ２５％）を用い、実施例１及び比較例１と同様にして、厚さ３．６ｍｍの射出成形体を得た。得られた射出成形体を、ネッキング部位の厚さが１ｍｍになるまで、各延伸温度で延伸し、得られた延伸シートのネッキング部位（厚さ１ｍｍ）について、平均可視光線透過率を測定した。結果を図４に示す。
この結果から、ＨＳＩＳ含有ポリプロピレン製の延伸シートの方が、より低い温度での延伸でも高い透明性の得られることが分かる。
また、得られた延伸シートの内、１４０℃で延伸したものの、ネッキング部位（厚さ１ｍｍ）の可視光線透過スペクトルを図５に示す。この結果から、ＨＳＩＳ含有ポリプロピレン製シートの方がどの波長においても高い透過率を示すことが分かる。
【００３５】
［実施例３、比較例３］
実施例１及び比較例１で得たペレットの内、６種類（ＨＳＩＳ２％、ＨＳＩＳ５％、ＨＳＩＳ１０％、ＳＥＢＳ２％、ＳＥＢＳ５％、及びＳＥＢＳ１０％）を用い、押し出し成形機により厚さ２００μｍ、幅３０ｃｍ、長さ５０ｍのシート状の押出成形体を作成した。押し出し成形は、シリンダー温度は２２０℃で、押出成形体の巻き取り速度が１．１ｍ／分の条件にて行った。得られた押出成形体の中で、ＨＳＩＳ１０％とＳＥＢＳ１０％のペレットを用いて得られた押出成形体を５枚重ねて測定した可視光線スペクトルを図６に示す。この結果から、ＨＳＩＳ含有ポリプロピレン製の押出成形体の方がどの波長においても高い透過率を示すことが分かる。
得られた押出成形体の中で、ＨＳＩＳ１０％とＳＥＢＳ１０％のペレットを用いて得られた押出成形体を１５ｍｍの巾に切り出し、各延伸温度で１０倍に延伸し、得られた試験片のネッキング部位（厚さ４０μｍ）を２枚重ねて、平均可視光線透過率を測定した。結果を図７に示す。この結果から、ＨＳＩＳ含有ポリプロピレン製の押出成形体の方が、より低い温度での延伸でも高い透明性の得られることが分かる。
更に、ＨＳＩＳ１０％とＳＥＢＳ１０％のペレットを用いて得られた押出成形体を１４５℃で５時間熱老化させた後、１５ｍｍの巾に切り出し、各延伸温度で１０倍に延伸し、得られた延伸シートのネッキング部位（厚さ４０μｍ）を２枚重ねて、平均可視光線透過率を測定した。結果を図８に示す。ＨＳＩＳ含有ポリプロピレン製の延伸シートの方が透明性の低下が少なく、透明性の耐熱性に優れていることがわかる。
更に、ＨＳＩＳ１０％とＳＥＢＳ１０％のペレットを用いて得られた押出成形体を１５ｍｍと４０ｍｍの巾に切り出し、１４０℃で種々の延伸倍率で延伸し、ネッキング部位（厚さ４０μｍ）の平均可視光線透過率とＨａｚｅ（％）を測定した。結果を図９と１０に示す。延伸倍率は延伸後の試験片長（Ｌ）を延伸前の試験片長（Ｌ０）で割った値である。図９と１０より、ＨＳＩＳ含有ポリプロピレンシートの方が、いずれの延伸倍率でも最も透明性が高いことがわかる。またＨＳＩＳ１０％とＰＰが２倍までの延伸倍率で顕著に透明性が向上するのに対して、ＳＥＢＳ１０％は向上しないことがわかる。
【００３６】
［実施例４、比較例４］
実施例３及び比較例３と同様の方法で得たＨＳＩＳ１０％とＳＥＢＳ１０％のシート状の押出成形体から打ち抜いた引っ張り試験片の引き裂き試験結果を表１に示す。破壊エネルギーは引き裂き試験の引っ張り応力（Ｆ（ｒ））を破壊伸び（ｒＢ）まで、式１により積分した値である。表１より、ＨＳＩＳ１０％とＳＥＢＳ１０％の試験片はＰＰに比べて破壊歪が大きく、その結果破壊エネルギーが大きく、引き裂き難いことがわかる。
【００３７】
【数１】
2015034284.tif 000002
【００３８】
【表１】
2015034284.tif 000003
［実施例５、比較例５］
実施例３及び比較例３と同様の方法で得た４種類（ＨＳＩＳ５％、ＨＳＩＳ２％、ＳＥＢＳ５％、及びＳＥＢＳ２％）のシート状の押出成形体から打ち抜いた引っ張り試験片を１５０℃で４０９時間までの種々の熱老化時間で熱老化させたのち、引っ張り試験を行った。図１１に降伏応力と１５０℃熱老化時間の関係を、図１２に降伏歪と１５０℃熱老化時間の関係を、更に図１３に破壊呼び応力と１５０℃熱老化時間の関係を示した。ＨＳＩＳ５％とＨＳＩＳ２％の試験片はＰＰ、ＳＥＢＳ５％及びＳＥＢＳ２％の試験片に比べて、３００時間以上の機械的特性の低下が少ないことがわかる。
図１４に、１５０℃で４０９時間熱老化させた押出成形体から打ち抜いた引っ張り試験片の外観を示した。ＰＰは完全に熱分解しており、試験片が消滅している。ＳＥＢＳ５％とＳＥＢＳ２％の試験片はＰＰの試験片より耐熱性が良く、試験片の形状を一部残しているが、やはり熱分解により試験片が破壊している。それに対して、ＨＳＩＳ５％とＨＳＩＳ２％の試験片は試験片の形状を維持しており、耐熱性が優れることがわかる。試験片の外観から耐熱性の良い順番は、ＨＳＩＳ５％＞ＨＳＩＳ２％＞ＳＥＢＳ５％＞ＳＥＢＳ２％＞ＰＰの順番であった。
以上の結果より、ＨＳＩＳ含有ポリプロピレンの方が耐熱性に優れることがわかる。
【００３９】
［実施例６、比較例６］
ＨＳＩＳ１０％とＳＥＢＳ１０％の押し出し成形シートから打ち抜いた引っ張り試験片を２００時間まで種々の紫外線（ＵＶ）照射時間で老化させたのち、引っ張り試験を行った。図１５に破壊呼び応力とＵＶ照射時間の関係を、図１６に破壊呼び歪とＵＶ照射時間の関係を、更に図１７に破壊エネルギーとＵＶ照射時間の関係を示した。ＨＳＩＳ１０％の試験片は、ＰＰやＳＥＢＳ１０％の試験片に比べて、１５０時間以上の機械的特性の低下が少なく、ＨＳＩＳ含有ポリプロピレンシートの方が耐候性に優れることがわかる。
【００４０】
これまでの評価結果を、ＰＰ、ＨＳＩＳ１０％、及びＳＥＢＳ１０％間の相対的評価として、結果の良好さの低い方から高い方へ、×、△、○、◎の順で表２にまとめた。ここから、ＨＳＩＳ含有ポリプロピレンシートの方が透明性と物理特性（耐熱性と耐候性）のバランスが優れていることがわかる。
【００４１】
【表２】
2015034284.tif 000004
【図面の簡単な説明】
【００４２】
【図１】ホモポリプロピレン（ＰＰ）とＰＰ／ＨＳＩＳのブレンド材（ＨＳＩＳ１０％とＨＳＩＳ２５％）とＰＰ／ＳＥＢＳのブレンド材（ＳＥＢＳ１０％とＳＥＢＳ２５％）について、１００℃延伸試験片の外観
【図２】ポリプロピレンとＨＳＩＳ２５ｗ％ブレンド材の１００℃延伸試験片（ＨＳＩＳ２５％の試験片）の断面ＦＥ−ＳＥＭ像。
【図３】ポリプロピレンとＳＥＢＳ２５ｗ％ブレンド材の１００℃延伸試験片（ＳＥＢＳ２５％の試験片）の断面ＦＥ−ＳＥＭ像。
【図４】ホモポリプロピレン（ＰＰ）とＰＰ／ＨＳＩＳのブレンド材（ＨＳＩＳ１０％とＨＳＩＳ２５％）とＰＰ／ＳＥＢＳのブレンド材（ＳＥＢＳ１０％とＳＥＢＳ２５％）について、延伸温度と透明性の関係を示すグラフ。
【図５】ホモポリプロピレン（ＰＰ）とＰＰ／ＨＳＩＳのブレンド材（ＨＳＩＳ１０％とＨＳＩＳ２５％）とＰＰ／ＳＥＢＳのブレンド材（ＳＥＢＳ１０％とＳＥＢＳ２５％）について、１４０℃延伸試験片の可視光線透過スペクトル。
【図６】押出成形製のホモポリプロピレン（ＰＰ）とＰＰ／ＨＳＩＳのブレンド材（ＨＳＩＳ１０％）とＰＰ／ＳＥＢＳのブレンド材（ＳＥＢＳ１０％）について、可視光線透過スペクトル。
【図７】押出成形製のホモポリプロピレン（ＰＰ）とＰＰ／ＨＳＩＳのブレンド材（ＨＳＩＳ１０％）とＰＰ／ＳＥＢＳのブレンド材（ＳＥＢＳ１０％）について、延伸温度と透明性の関係を示すグラフ。
【図８】押出成形製のホモポリプロピレン（ＰＰ）とＰＰ／ＨＳＩＳのブレンド材（ＨＳＩＳ１０％）とＰＰ／ＳＥＢＳのブレンド材（ＳＥＢＳ１０％）について、熱老化試験（１４５℃５時間）後の延伸温度と透明性の関係を示すグラフ。
【図９】押出成形製のホモポリプロピレン（ＰＰ）と、ＰＰ／ＨＳＩＳのブレンド材（ＨＳＩＳ１０％）と、ＰＰ／ＳＥＢＳのブレンド材（ＳＥＢＳ１０％）とについて、１４０℃での延伸倍率と平均可視光線透過率の関係を示すグラフ。
【図１０】押出成形製のホモポリプロピレン（ＰＰ）と、ＰＰ／ＨＳＩＳのブレンド材（ＨＳＩＳ１０％）と、ＰＰ／ＳＥＢＳのブレンド材（ＳＥＢＳ１０％）とについて、１４０℃での延伸倍率とＨａｚｅ（％）の関係を示すグラフ。
【図１１】押出成形製のホモポリプロピレン（ＰＰ）と、ＰＰ／ＨＳＩＳのブレンド材（ＨＳＩＳ５％とＨＳＩＳ２％）と、ＰＰ／ＳＥＢＳのブレンド材（ＳＥＢＳ５％とＳＥＢＳ２％）とについて、降伏応力と１５０℃熱老化時間の関係を示すグラフ。
【図１２】押出成形製のホモポリプロピレン（ＰＰ）と、ＰＰ／ＨＳＩＳのブレンド材（ＨＳＩＳ５％とＨＳＩＳ２％）と、ＰＰ／ＳＥＢＳのブレンド材（ＳＥＢＳ５％とＳＥＢＳ２％）とについて、降伏歪と１５０℃熱老化時間の関係を示すグラフ。
【図１３】押出成形製のホモポリプロピレン（ＰＰ）と、ＰＰ／ＨＳＩＳのブレンド材（ＨＳＩＳ５％とＨＳＩＳ２％）と、ＰＰ／ＳＥＢＳのブレンド材（ＳＥＢＳ５％とＳＥＢＳ２％）とについて、破壊呼び応力と１５０℃熱老化時間の関係を示すグラフ。
【図１４】押出成形製のホモポリプロピレン（ＰＰ）と、ＰＰ／ＨＳＩＳのブレンド材（ＨＳＩＳ５％とＨＳＩＳ２％）と、ＰＰ／ＳＥＢＳのブレンド材（ＳＥＢＳ５％とＳＥＢＳ２％）とについて、１５０℃で４０９時間熱老化させた試験片の外観。
【図１５】押出成形製のホモポリプロピレン（ＰＰ）と、ＰＰ／ＨＳＩＳのブレンド材（ＨＳＩＳ１０％）と、ＰＰ／ＳＥＢＳのブレンド材（ＳＥＢＳ１０％）とについて、破壊呼び応力とＵＶ照射時間の関係を示すグラフ。
【図１６】押出成形製のホモポリプロピレン（ＰＰ）と、ＰＰ／ＨＳＩＳのブレンド材（ＨＳＩＳ１０％）と、ＰＰ／ＳＥＢＳのブレンド材（ＳＥＢＳ１０％）とについて、破壊呼び歪とＵＶ照射時間の関係を示すグラフ。
【図１７】押出成形製のホモポリプロピレン（ＰＰ）と、ＰＰ／ＨＳＩＳのブレンド材（ＨＳＩＳ１０％）と、ＰＰ／ＳＥＢＳのブレンド材（ＳＥＢＳ１０％）とについて、破壊エネルギーとＵＶ照射時間の関係を示すグラフ。
【図４】
2015034284.tif 000005
【図５】
2015034284.tif 000006
【図６】
2015034284.tif 000007
【図７】
2015034284.tif 000008
【図８】
2015034284.tif 000009
【図９】
2015034284.tif 000010
【図１０】
2015034284.tif 000011
【図１１】
2015034284.tif 000012
【図１２】
2015034284.tif 000013
【図１３】
2015034284.tif 000014
【図１５】
2015034284.tif 000015
【図１６】
2015034284.tif 000016
【図１７】
2015034284.tif 000017
【図１】
2015034284.tif 000018
【図２】
2015034284.tif 000019
【図３】
2015034284.tif 000020
【図１４】
2015034284.tif 000021